(57)【特許請求の範囲】
【請求項１】
漆喰を主成分とし、酸化チタン顔料を含む内装用塗り壁材であって、
前記酸化チタン顔料は、アルミナ表面被覆層が形成されたルチル型の酸化チタン顔料であり、
前記酸化チタン顔料の粒子形状は棒状であり、その粒子サイズは、平均長軸径２〜４μｍ、平均短軸径０．３〜０．５μｍであり、
前記漆喰と前記酸化チタン顔料の配合割合は、重量比で、前記漆喰１００に対して前記酸化チタン顔料は１０であり、
波長が１０〜４００ｎｍの紫外線領域の光に対する分光反射率は、前記漆喰のみの場合を１００％とすると、２５％以下であり、
波長８００〜２３００ｎｍの赤外線領域の光に対する分光反射率は、前記漆喰のみの場合を１００％とすると、１１０％以上である内装用塗り壁材。
【発明の詳細な説明】
【技術分野】
【０００１】
本発明は、住宅等の建物内部の壁面、天井面などに用いる内装用塗り壁材に関する。更に詳しくは、紫外線反射率を低減し、赤外線反射率を高めた内装用漆喰壁を施工するための内装用塗り壁材に関する。
【背景技術】
【０００２】
漆喰は、調湿性（吸湿性、放湿性）、防かび性、防火性などに優れているため、古くから建築屋内の壁、天井などの塗り壁材として広く使用されている建築材料である。漆喰には、一般に、主成分である消石灰に、亀裂防止のためのスサ（麻などの植物繊維）、塗り作業性を良くするための糊（海草糊など）等が混合されている。
【０００３】
近年においては、室内環境に対する意識の高まりに伴って、内装用の漆喰壁についても機能向上のための各種の提案がなされている。例えば、特許文献１（特開２００６−２３２６２３号公報）には、漆喰壁に抗菌作用、消臭作用等の効果を持たせるために、漆喰材料に、遠赤外線セラミック粉体、光触媒機能材料などの機能性材料を混合した室内用漆喰組成物が提案されている。また、特許文献２（特開２００３−２６８２６１号公報）には、高反射や眩しさがなく、漆喰塗料の刷毛塗り、ローラー塗装、吹き付け塗装等による薄膜仕上げを可能にする天井や壁面等に用いる高反射面用塗料組成物が提案されている。この高反射面用塗料組成物には、主成分である漆喰成分に、樹脂エマルジョン、酸化チタンなどが含まれている。
【先行技術文献】
【特許文献】
【０００４】
【特許文献１】特開２００６−２３２６２３号公報
【特許文献２】特開２００３−２６８２６１号公報
【発明の概要】
【発明が解決しようとする課題】
【０００５】
ここで、室内の天井、壁の仕上げ材として使用する内装用塗り壁材は、紫外線から室内環境を守るために紫外線反射率が低いことが望ましい。これに対して、暖房時等における暖房効率を高めるために、赤外線反射率が高いことが望ましい。室内の壁、天井を漆喰塗りとする場合においても、低い紫外線反射率および高い赤外線反射率が備わっていることが望ましい。
【０００６】
従来においては、室内環境の維持あるいは改善のために、漆喰塗り壁の紫外線反射率を低減すると同時に、赤外線反射率を高めることについては着目されていない。また、漆喰塗り壁の仕上げ面での赤外線反射率を増加させる技術については提案されていないのが現状である。一般に、塗り壁表面の赤外線の反射率を高めることは困難であり、従来においては、赤外線反射率を高めるために、アルミニウムシート等の別部材を、壁下地の裏側に張り付ける等の対策を講じているのが一般的である。
【０００７】
本発明の目的は、この点に鑑みて、既存の漆喰に比べて紫外線反射率が低く、かつ、赤外線反射率が高い反射特性を備えた漆喰を主成分とする内装用塗り壁材を提供することにある。
【課題を解決するための手段】
【０００８】
本発明の内装用塗り壁材は、漆喰を主成分とし、アルミナ表面被覆層が形成されたルチル型の酸化チタン顔料を含むことを特徴としている。また、酸化チタン顔料として、粒子形状が棒状であり、その粒子サイズが平均長軸径約２〜４μｍ、平均短軸径約０．３〜０．５μｍのものを用いている。
【０００９】
上記の酸化チタン顔料を漆喰に練り混ぜて得られる内装用塗り壁材は、既存の漆喰に比べて、紫外線反射率が低く、赤外線反射率が高くなることが確認された。また、本発明者等は、赤外線反射率が高いとされている各種の顔料を既存の漆喰に練り混み、赤外線反射率を測定したが、上記の酸化チタン顔料以外の顔料については十分な結果が得られなかった。
【００１０】
さらに、本発明者等の実験によれば、漆喰と上記の酸化チタン顔料の配合割合は、重量比で、漆喰１００に対して酸化チタン顔料は少なくとも１０であることが望ましいことが確認された。酸化チタン顔料の含有量が１０未満の場合には、紫外線反射率および赤外線反射率の双方共に、適切な反射率にすることができない。逆に、酸化チタン顔料の含有量が１０以上の場合には、紫外線反射率を既存の漆喰よりも低下させることができ、同時に、赤外線反射率を既存の漆喰よりも高めることができる。しかし、酸化チタンの含有量を１０よりも増やしても、紫外線反射率および赤外線反射率のいずれも含有量が１０の場合に比べて殆ど変化しないので、実用上においては、含有量を１０程度にすることが望ましい。
【００１１】
本発明の内装用塗り壁材は、漆喰を主成分とし、アルミナ表面被覆層を備えた酸化チタン顔料が所定量だけ含まれている。これにより、既存の漆喰に比べて、紫外線反射率が低く、同時に、赤外線反射率が高い反射特性を備えた塗り壁仕上げ面を形成できる。紫外線反射率が低いので紫外線による室内環境の低下を防止でき、同時に、赤外線反射率が高いので、暖房時等における室内暖房効率を高めることができる。
【図面の簡単な説明】
【００１２】
【図１】酸化チタン顔料の配合量を変えた塗膜サンプルおよび漆喰のみの場合の塗膜サンプルの分光反射スペクトル（全光線反射率）を示すグラフである。
【図２】酸化チタン顔料が配合された塗膜サンプル、漆喰のみの場合の塗膜サンプル、およびビニルクロス面サンプルの分光反射スペクトル（全光線反射率）を示すグラフである。
【発明を実施するための形態】
【００１３】
以下に、図面を参照して、本発明を適用した実施の形態を説明するが、本発明は以下に述べる実施の形態に限定されるものではない。
【００１４】
本発明者等は、次のように、内装用塗り壁材を調製した。まず、漆喰は、消石灰を主成分とし、海藻のり、麻スサ、および石灰系骨材（大理石粉）を含む。例えば、漆喰として、製品名「土佐・自然派しっくい  白亜」（製造元：高知石灰株式会社）を用いることができる。
【００１５】
漆喰に練り混む酸化チタン顔料として、アルミナ表面被覆層を備えたルチル型の酸化チタン顔料を用意した。この酸化チタン顔料は、粒子形状が棒状で、その粒子サイズが、平均長軸径約２〜４μｍ、平均短軸径約０．３〜０．５μｍのものである。例えば、酸化チタン顔料として、製品名「白色遮熱顔料タイペークＰＦＲ４０４」（製造元：石原産業株式会社）を用いることができる。
【００１６】
［試験例］
漆喰に対する酸化チタン顔料の配合割合を変えて、漆喰に酸化チタン顔料を均一に練り混み、内装用塗り壁材を調製した。酸化チタン顔料の配合割合の異なる内装用塗り壁材を用いて反射率測定用の塗膜サンプルを作成した。各塗膜サンプルについて、以下の内容で分光透過率測定（全光線反射率）を行った。
【００１７】
（塗膜サンプル）
塗膜サンプルとして、次のＡ１〜Ａ４を作成した。配合割合は、漆喰１００ｇに対する酸化チタン顔料の配合量（ｇ）である。また、比較のために、酸化チタン顔料が含まれていない漆喰（無配合品）のみからなる塗膜サンプルＢを作成した。
塗膜サンプルＡ１（２．５ｇ）
塗膜サンプルＡ２（５．０ｇ）
塗膜サンプルＡ３（１０．０ｇ）
塗膜サンプルＡ４（１５．０ｇ）
塗膜サンプルＢ（０ｇ）
【００１８】
（測定条件）
波長範囲：２２０ｎｍから２５００ｎｍ
スキャン速度：１０００ｎｍ／ｍｉｎ
バンド幅：紫外可視域５ｎｍ、近赤外域４０ｎｍ
データ取込間隔：１ｎｍ
ベースライン：装置付属の白板（スペクトラロン）をベースラインとして使用
測定モード：正反射光を含む全光線反射率を測定
【００１９】
（試験機器）
紫外可視近赤外分光光度計
製造者：日本分光株式会社
型番：Ｖ−６７０
１５０ｍｍΦ積分球ユニット
製造者：日本分光株式会社
型番：ＩＬＮ−７２５
【００２０】
（試験結果）
図１に試験結果である分光反射スペクトル（全光線反射率）のグラフを示す。塗膜サンプルＢの分光反射スペクトルと塗膜サンプルＡ１〜Ａ４の分光反射スペクトルから分かるように、塗膜サンプルＡ１〜Ａ４は、紫外線反射率が大幅に低下し、かつ、赤外線反射率が増加している。例えば、塗膜サンプルＡ３の場合には、波長３００ｎｍの紫外線反射率が２３．３％であり、波長２５００ｎｍの赤外線反射率が７１．４％であった。このように、本例の内装用塗り壁材は、既存の漆喰に比べて、紫外線反射率が大幅に低減され、赤外線反射率が高まっていることが確認された。
【００２１】
また、塗膜サンプルＡ１〜Ａ４から分るように、酸化チタン顔料の配合量が１０ｇまでは、配合量の増加に伴って紫外線反射率および赤外線反射率が配合量に応じて変化している。これに対して、配合量が１０ｇを超えると、配合量が増加しても紫外線反射率および赤外線反射率は殆ど変化していない。
【００２２】
この結果、実用上においては、酸化チタン顔料の配合割合として、漆喰１００ｇに対して酸化チタン顔料を１０ｇとすることが望ましい。この場合には、波長が１０〜４００ｎｍの紫外線領域の光に対する分光反射率を、漆喰のみの場合を１００％とすると、２５％以下に低減でき、波長８００〜２３００ｎｍの赤外線領域の光に対する分光反射率を、漆喰のみの場合を１００％とすると、１１０％以上に高めることができる。
【００２３】
なお、図２は、塗膜サンプルＡ３、塗膜サンプルＢおよびビニルクロス面からなるサンプルＣの分光反射スペクトル（全光線反射率）のグラフである。この図から分かるように、本例の塗膜サンプルＡ３は、紫外線反射率はサンプルＣよりも高いものの、赤外線反射率がサンプルＣに比べて大幅に高い。したがって、ビニルクロス張りに比べて、暖房時等における室内暖房効率を大幅に高めることが期待できる。
【００２４】
以上説明したように、本発明の内装用塗り壁材は、主成分である漆喰に、白色金属顔料として、特定の粒子形状、粒子サイズのアルミナ表面被覆層が形成されたルチル型の酸化チタン顔料が練り混まれている。これにより、本発明によれば、紫外線反射率が低く、しかも、従来においては得られなかった赤外線反射率の高い漆喰塗り壁を実現できる。
【符号の説明】
【００２５】
Ａ１、Ａ２、Ａ３、Ａ４    塗膜サンプル
Ｂ  漆喰のみからなる塗膜サンプル
Ｃ  ビニルクロス面サンプル
【要約】
【課題】既存の漆喰に比べて紫外線反射率が低く、かつ、赤外線反射率が高い反射特性を備えた漆喰を主成分とする内装用塗り壁材を提供すること。
【解決手段】内装用塗り壁材は、漆喰を主成分とし、アルミナ表面被覆層が形成された酸化チタン顔料が所定量だけ含まれている。酸化チタン顔料は粒子形状が棒状であり、粒子サイズは平均長軸径２〜４μｍ、平均短軸径０．３〜０．５μｍである。内装用塗り壁材は、既存の漆喰に比べて、紫外線反射率が低く、同時に、赤外線反射率が高い反射特性を備えた塗り壁仕上げ面を形成できる。紫外線反射率が低いので紫外線による室内環境の低下を防止でき、同時に、赤外線反射率が高いので、暖房時等における室内暖房効率を高めることができる。
【選択図】図２【図１】
0006826742.tif 000002
【図２】
0006826742.tif 000003